(57)【要約】  本発明は、耐光性シアンインク入り染料系インクジェットインクセット、より詳しくは、布地、特にポリアミド布地上に印刷するのに適する染料系インクジェットインクセットに関する。本発明は、染料系インクジェットインクセットによりポリアミド布地を印刷する方法およびこうして印刷されたポリアミド布地にも関する。【特許請求の範囲】
【請求項１】
少なくとも２種の異なる第１の着色インクと第２の着色インクとを含む染料系インクジェットインクセットであって、少なくとも第１のインクが水性ビヒクル中にシアン染料を含むシアンインクであり、前記シアン染料が、アシッドブルー１０６、アシッドブルー１７５、アシッドブルー２３９、アシッドブルー２５８、アシッドブルー２８０、アシッドブルー２９０、アシッドブルー２９２、アシッドブルー２９４、アシッドブルー３４１およびアシッドブルー３４３ならびにそれらの混合物からなる群から選択される染料系インクジェットインクセット。
【請求項２】
前記シアン染料が、アシッドブルー２３９およびアシッドブルー２９０ならびにそれらの混合物からなる群から選択される請求項１に記載の染料系インクセット。
【請求項３】
前記第１のインクが、インクの全重量を基準にして約３重量％〜約１０重量％の量で前記シアン染料を含む請求項１に記載の染料系インクセット。
【請求項４】
前記第１のインクが、インクの全重量を基準にして約４重量％〜約７重量％の量で前記シアン染料を含む請求項１に記載の染料系インクセット。
【請求項５】
前記第２の着色インクが次の通り定義されたインク（ａ）〜（ｈ）、すなわち、
（ａ）水性ビヒクル中にアシッドイエロー７９染料を含むイエローインク、
（ｂ）水性ビヒクル中にアシッドブルー１１３染料を含むネービーインク、
（ｃ）水性ビヒクル中にアシッドブルー２６０を含むブルーインク、
（ｄ）水性ビヒクル中にアシッドグリーン２８を含むグリーンインク、
（ｅ）水性ビヒクル中にアシッドブラック１９４を含むブラックインク、
（ｆ）水性ビヒクル中にアシッドレッド３６１またはリアクティブレッド２４５を含むマゼンタインク、
（ｇ）水性ビヒクル中にリアクティブオレンジ１３またはリアクティブオレンジ９５を含むオレンジインク、および／または
（ｈ）水性ビヒクル中にアシッドバイオレット４８を含むバイオレットインク
からなる群から選択される請求項１に記載の染料系インクセット。
【請求項６】
インク（ａ）〜（ｈ）からなる群から選択される第３のインクをさらに含み、ただし、前記第３のインクが第２のインクのために選択されるのと同じインク（ａ）〜（ｈ）ではないことを条件とする請求項５に記載の染料系インクセット。
【請求項７】
インク（ａ）〜（ｈ）からなる群から選択される第４のインクをさらに含み、ただし、前記第４のインクが第２のインクおよび第３のインクのために選択されるのと同じインク（ａ）〜（ｈ）ではないことを条件とする請求項６に記載の染料系インクセット。
【請求項８】
（ａ）水性ビヒクル中にアシッドイエロー７９染料を含むイエローインクである第２のインクと、
（ｂ）水性ビヒクル中にアシッドブルー１１３染料を含むネービーインクである第３のインクと、
（ｃ）水性ビヒクル中にアシッドブルー２６０を含むブルーインクである第４のインクと、
（ｄ）水性ビヒクル中にアシッドグリーン２８を含むグリーンインクである第５のインクと、
（ｅ）水性ビヒクル中にアシッドブラック１９４を含むブラックインクである第６のインクと、
（ｆ）水性ビヒクル中にアシッドレッド３６１またはリアクティブレッド２４５を含むマゼンタインクである第７のインクと、
（ｈ）水性ビヒクル中にアシッドバイオレット４８を含むバイオレットインクである第８のインクと
をさらに含む請求項１に記載のシアンインクを含むインクセット。
【請求項９】
次の通り定義されたインク（ａ）〜（ｈ）、すなわち、
（ａ）水性ビヒクル中に約７重量％〜約１１重量％のアシッドイエロー７９染料を含むイエローインク、
（ｂ）水性ビヒクル中に約４重量％〜約８重量％のアシッドブルー１１３染料を含むネービーインク、
（ｃ）水性ビヒクル中に約４重量％〜約８重量％のアシッドブルー２６０を含むブルーインク、
（ｄ）水性ビヒクル中に約２．５重量％〜約７重量％のアシッドグリーン２８を含むグリーンインク、
（ｅ）水性ビヒクル中に約１重量％〜約１０重量％のアシッドブラック１９４を含むブラックインク、
（ｆ）水性ビヒクル中に約４重量％〜約６重量％のアシッドレッド３６１または約８重量％〜約１２重量％のリアクティブレッド２４５を含むマゼンタインク、
（ｇ）水性ビヒクル中に約８重量％〜約１２重量％のリアクティブオレンジ１３またはリアクティブオレンジ９５を含むオレンジインク、および／または
（ｈ）水性ビヒクル中に約４重量％〜約８重量％のアシッドバイオレット４８を含むバイオレットインク
の１種または複数種をさらに含む請求項１に記載の染料系インクセット。
【請求項１０】
インク（ａ）〜（ｈ）から選択される少なくとも７種のインクをさらに含む請求項９に記載の染料系インクセット。
【請求項１１】
布地上にインクジェット印刷する方法であって、
（ａ）ディジタルデータ信号に対して応答性であるインクジェットプリンタを提供する工程と、
（ｂ）印刷されるべき布地基材を前記プリンタに装填する工程と、
（ｃ）少なくとも２種の異なる着色インクを含む染料系インクジェットインクセットであって、前記インクの少なくとも１種が水性ビヒクル中にシアン染料を含むインクである第１のインクであり、前記シアン染料が、アシッドブルー１０６、アシッドブルー１５８、アシッドブルー１７５、アシッドブルー２３９、アシッドブルー２９０、アシッドブルー２９２、アシッドブルー２９４、アシッドブルー３４１およびアシッドブルー３４３ならびにそれらの混合物からなる群から選択される染料系インクジェットインクセットを前記プリンタに装填する工程と、
（ｄ）ディジタルデータ信号に応答して前記染料系インクジェットインクセットを用いて前記布地基材上に印刷する工程と
を含む方法。
【請求項１２】
（ｅ）前記印刷された布地を蒸気処理により加熱して色を固定する工程、および
（ｆ）前記蒸気処理された布地を洗浄する工程
をさらに含む請求項１１に記載の方法。
【請求項１３】
前記布地がポリアミド布地である請求項１１に記載の方法。
【請求項１４】
前記ポリアミド布地が旗および横断幕素材である請求項１３に記載の方法。
【請求項１５】
前記ポリアミド布地基材が、インク約５〜約１７グラム／布地平方メートルのインク被覆率まで印刷される請求項１３に記載の方法。
【請求項１６】
請求項１１に記載の方法により印刷される布地物品。
【請求項１７】
請求項１３に記載の方法により印刷されるポリアミド布地物品。
【請求項１８】
前記方法が
（ｅ）前記印刷された布地を蒸気処理により加熱して色を固定する工程、および
（ｆ）前記蒸気処理された布地を洗浄する工程
をさらに含む請求項１７に記載のポリアミド布地物品。
【請求項１９】
前記ポリアミド布地が旗および横断幕素材である請求項１８に記載のポリアミド布地物品。
【発明の詳細な説明】
【技術分野】
【０００１】
本発明は、染料系インクジェットインクセット、より詳しくは、テキスタイル、特にポリアミド布地上に印刷するのに適する染料系インクジェットインクセットに関する。
【背景技術】
【０００２】
インクジェット印刷などのディジタル印刷方法は、テキスタイルの印刷のためにますます重要になりつつあり、スクリーン印刷などの従来の印刷方法よりも多数の有望な利点を提供する。ディジタル印刷は、スクリーンの準備に伴う設定費用をなくし、費用効果が高い短期製造を場合により可能にすることができる。インクジェット印刷はさらに、無数のパターン反復サイズのような視覚効果を可能にするが、それは実際的見地からスクリーン印刷方法によって達成できない。
【０００３】
ディジタル印刷に理想的に適したテキスタイル印刷の一分野は、短時間運転が一般的な旗と横断幕の業界である。しかし、旗と横断幕の印刷には固有独特の問題がある。例えば、インクは片側に印刷されるが、前（印刷）側上のように裏（非印刷）側上で画像が等しく見えるように布地を貫通しなければならない。さらに、インクが布地を通り抜けて移動しなければならない一方で、インクは、ぼやけおよびにじみを引き起こす側方に移動してはならない。この見かけ上相反する一連の条件は容易に達成されない。さらに、印刷された製品は、典型的には日当たりのよい場所に掲げられ、インク中の着色剤は、好ましくは耐光退色性である。
【０００４】
米国特許第５，８４７，７４０号明細書には、ナイロン布地上でのインクジェット印刷方法が開示されている。同時係属で共有の米国特許出願第１１／０７０７１１号明細書（２００５年３月２日出願）には、旗と横断幕の印刷方法およびこの方法のための前処理溶液が開示されている。同時係属で共有の米国特許出願第＿＿＿＿＿＿＿号明細書（２００５年７月１日出願）には、酸染料を含有するテキスタイル用の染料系インクセットが開示されている。同時係属で共有の米国特許出願第１１／０７０７１１号明細書（２００５年３月２日出願）には、アシッドグリーンインクを含むテキスタイル用の染料系インクセットが開示されている。
【発明の概要】
【発明が解決しようとする課題】
【０００５】
本発明の目的は、テキスタイル、特にポリアミド布地上に印刷するために有利である、良好な色域、耐光性および貫通特性を有するインクジェットインクセットを提供することである。本発明のインクジェットインクセットは、インク成分の各々が良好な耐光性を提供するインクセットを提供する。先に記載されたインクセットは、他の耐光性インク入りのインクセットの一部として劣った耐光性を有するシアンインクを正当化しなければならなかったか、またはシアンをもう１種のインクで代替し、シアンの欠如に対処するために印刷パラメータを修正しなければならなかった。
【課題を解決するための手段】
【０００６】
一態様において、本発明は、少なくとも２種の異なる着色インクを含む染料系インクジェットインクセットであって、インクの少なくとも１種が水性ビヒクル中にシアン染料を含むシアンインクである第１のインクであり、前記シアン染料が、アシッドブルー１０６、アシッドブルー１７５、アシッドブルー２３９、アシッドブルー２５８、アシッドブルー２８０、アシッドブルー２９０、アシッドブルー２９２、アシッドブルー２９４、アシッドブルー３４１およびアシッドブルー３４３ならびにそれらの混合物からなる群から選択される染料系インクジェットインクセットに関する。好ましい実施形態において、第１のインクは、インクの全重量を基準にして約３重量％〜約１０重量％の量でシアン染料を含む。より好ましい実施形態において、第１のインクは、インクの全重量を基準にして約４重量％〜約８重量％の量でシアン染料を含む。
【０００７】
好ましい１つの実施形態において、前述したシアン染料入りのインクセットは、次の通り定義されたインク（ａ）〜（ｈ）、すなわち、
（ａ）水性ビヒクル中にアシッドイエロー７９染料を含むイエローインク、
（ｂ）水性ビヒクル中にアシッドブルー１１３染料を含むネービーインク、
（ｃ）水性ビヒクル中にアシッドブルー２６０を含むブルーインク、
（ｄ）水性ビヒクル中にアシッドグリーン２８を含むグリーンインク、
（ｅ）水性ビヒクル中にアシッドブラック１９４を含むブラックインク、
（ｆ）水性ビヒクル中にアシッドレッド３６１またはリアクティブレッド２４５を含むマゼンタインク、
（ｇ）水性ビヒクル中にリアクティブオレンジ１３またはリアクティブオレンジ９５を含むオレンジインク、および／または
（ｈ）水性ビヒクル中にアシッドバイオレット４８を含むバイオレットインク
の１種以上をさらに含む。
【０００８】
もう１つの態様において、本発明は、第１のインク、第２のインクおよび第３のインクならびに任意にもう５種に至る追加の（第４、第５、第６、第７および第８の）インクを含むインクセットに関する。第１のインクは上述したシアンインクであり、第２のインク、第３のインクおよび任意の追加の一切のインクは、上述したインク（ａ）〜（ｈ）から重複せずにいずれかの組み合わせで選択される。
【０００９】
なおもう１つの態様において、本発明は、インクジェット印刷する方法であって、
（ａ）ディジタルデータ信号に対して応答性であるインクジェットプリンタを提供する工程と、
（ｂ）印刷される布地をプリンタに装填する工程と、
（ｃ）上述したインクジェットインクセットをプリンタに装填する工程と、
（ｄ）ディジタルデータ信号に応答してインクジェットインクセットを用いて基材上に印刷する工程と
を実行できるいずれかの順序で含む方法に関する。
【００１０】
任意に（且つ好ましくは）、本方法は
（ｅ）印刷された布地を蒸気処理により加熱して印刷されたインクを固定する工程、および
（ｆ）蒸気処理された布地を洗浄する工程
をさらに含む。
【００１１】
このインクジェットインクセットのために好ましい布地は、シルク布地、ウール布地およびポリアミド布地などである。なおもう１つの態様において、本発明は、上記インクジェット印刷方法により印刷されたポリアミド布地物品に関する。
【００１２】
本発明のこれらの特徴および他の特徴ならびに利点は、以下の詳細な説明を読むことによって当業者はより容易に理解するであろう。わかりやすくするために別個の実施形態に関連して上および以下に記載されている本発明の特定の特徴はまた、一つの実施形態において組み合わせて提供されてもよいことは理解されるはずである。逆に、簡単にするために一つの実施形態に関連して記載されている本発明の様々な特徴はまた、別々にまたはいずれかの小さい組合せで提供されてもよい。さらに、特に具体的に指示しない限り、単数での言及はまた、複数を包含することができる（例えば、単数形（「ａ」および「ａｎ」）は１つ、または１つまたは複数を指すことができる）。さらに、範囲において記載された値への言及は、その範囲の各々および全ての値を包含する。
【発明を実施するための形態】
【００１３】
着色剤
本発明のインクセットのインクは指定された特定の着色剤の存在によって特徴付けられる。着色剤（染料）はインクビヒクル（水性）に実質的に可溶性である。
【００１４】
指定された染料は、Ｓｏｃｉｅｔｙ  Ｄｙｅｒｓ  ａｎｄ  Ｃｏｌｏｕｒｉｓｔｓ、Ｂｒａｄｆｏｒｄ，Ｙｏｒｋｓｈｉｒｅ，ＵＫによって確立され、Ｃｏｌｏｒ  Ｉｎｄｅｘ，第三版，１９７１年において公表された「Ｃ．Ｉ．」呼称によって表現される。これらの染料の供給業者は当業者に一般に周知されている。
【００１５】
本発明のインクセットは、アシッドブルー１０６、アシッドブルー１７５、アシッドブルー２３９、アシッドブルー２５８、アシッドブルー２８０、アシッドブルー２９０、アシッドブルー２９２、アシッドブルー２９４、アシッドブルー３４１およびアシッドブルー３４３ならびにそれらの混合物からなる群から選択されたシアンインクを含む必要がある。インクセットは、少なくとももう１種の追加のインク、および任意に７種以上に至る追加のインク（合計で８種以上に至る）をさらに含む。ここで、追加のインクの各々の中の着色剤は、アシッドイエロー７９、アシッドブルー１１３、アシッドブルー２６０、アシッドグリーン２８、アシッドブラック１９４、アシッドレッド３６１、アシッドレッド１３１、アシッドオレンジ３３、リアクティブレッド２４５、リアクティブオレンジ９５、リアクティブオレンジ１３およびアシッドバイオレット４８からなる群から選択され、各セットの中の各インクは異なる染料に基づいている。各場合、指定された染料はインクの中で主たる着色剤または唯一の着色剤である。同じインクの中のアシッドオレンジ３３とアシッドレッド２４９との両方の組み合わせを用いる追加のレッドインクをこのインクセットの中で用いることが可能である。
【００１６】
さらに好ましい実施形態において、上述したシアン染料入りのインクセットは、次の通り定義されたインク（ａ）〜（ｈ）、すなわち、
（ａ）水性ビヒクル中にアシッドイエロー７９染料（好ましくは約７重量％〜約１１重量％）を含むイエローインク、
（ｂ）水性ビヒクル中にアシッドブルー１１３染料（好ましくは約４重量％〜約８重量％）を含むネービーインク、
（ｃ）水性ビヒクル中にアシッドブルー２６０（好ましくは約４重量％〜約８重量％）を含むブルーインク、
（ｄ）水性ビヒクル中にアシッドグリーン２８（好ましくは約４重量％〜約８重量％）を含むグリーンインク、
（ｅ）水性ビヒクル中にアシッドブラック１９４（好ましくは約１重量％〜約１０重量％）を含むブラックインク、
（ｆ）水性ビヒクル中にアシッドレッド３６１（好ましくは約４重量％〜約８重量％）またはリアクティブレッド２４５（好ましくは約８重量％〜約１２重量％）を含むマゼンタインク、
（ｇ）水性ビヒクル中にリアクティブオレンジ９５またはリアクティブオレンジ１３（好ましくは約８重量％〜約１２重量％）を含むオレンジインク、および／または
（ｈ）水性ビヒクル中にアシッドバイオレット４８（好ましくは約４重量％〜約８重量％）を含むバイオレットインク
の１種以上をさらに含む。
【００１７】
上述した着色剤の好ましい量はインクの全重量の重量％として表現される。
【００１８】
あるいは、リアクティブレッド２４５を含むマゼンタインクを用いたインクセットのために、追加のレッドインクを任意に用いてもよい。インクセットに対するこの修正のために好ましいレッドインクはアシッドレッド３６１である。
【００１９】
改善された耐光性を有する本発明のシアン染料インクは、インクを組み合わせてインクセットを作るための新しい選択肢を提供する。一般に用いられたディジタル商用テキスタイルプリンタは８種に至るインクを用いることが可能である。この新しいシアン染料インクにより、プリンタは、ディジタルで印刷されたテキスタイルのために色幅を提供するインクセットを作るためにインクを選択できる方法においてより融通性を有する。
【００２０】
本発明のインクセットのシアンインクは優れた耐光性を提供する。印刷されたテキスタイルの耐光性が印刷された種々の色全体にわたって実質的に等しいように、シアンインクはインクセットの中の他のインクの少なくとも耐光性を有する。シアンインクは、他の耐光性インクと好ましくは組み合わせて用いられる時、優れた耐光性を有する印刷されたテキスタイルを製造することが可能である。本発明のシアンインクをより低い耐光性の染料と一緒に用いて、耐光性が主要な性能要件ではない印刷されたテキスタイルと一緒に用いるためのインクセットを得ることも可能である。
【００２１】
ビヒクル
ビヒクルは、着色剤のためのキャリアである。「水性ビヒクル」は、水または水と少なくとも１つの水溶性有機溶剤（補助溶剤）との混合物を含んでなるビヒクルを指す。適した混合物の選択は、所望の表面張力および粘度、選択された着色剤、およびインクが印刷される基材との適合性などの特定の適用の要求条件に左右される。
【００２２】
水溶性有機溶剤の例には、アルコール、ケトン、ケト−アルコール、エーテル等、例えばチオジグリコール、スルホラン、２−ピロリドン、１，３−ジメチル−２−イミダゾリジノン、およびカプロラクタム；グリコール、例えばエチレングリコール、ジエチレングリコール、トリエチレングリコール、テトラエチレングリコール、プロピレングリコール、ジプロピレングリコール、トリプロピレングリコール、トリメチレングリコール、ブチレングリコールおよびヘキシレングリコール；オキシエチレンまたはオキシプロピレンの付加ポリマー、例えばポリエチレングリコール、ポリプロピレングリコール等；トリオール、例えばグリセロールおよび１，２，６−ヘキサントリオール；多価アルコールの低級アルキルエーテル、例えばエチレングリコールモノメチルエーテル、エチレングリコールモノエチルエーテル、ジエチレングリコールモノメチル、ジエチレングリコールモノエチルエーテル；多価アルコールの低級ジアルキルエーテル、例えばジエチレングリコールジメチルまたはジエチルエーテルなどがある。
【００２３】
水性ビヒクルは典型的に、約３０％〜約９５％の水を含有し、残り（すなわち、約７０％〜約５％）は水溶性溶剤である。
【００２４】
添加剤
他の材料（添加剤）は、このような他の材料が完成インクの安定性および噴射性を妨げない限りにおいて、インクジェットインクに調合されてもよく、それは日常の実験によって容易に決定することができる。このような他の材料は一般的な意味において当該技術分野に公知である。
【００２５】
染料、特に本明細書で記載された酸染料および反応染料のような染料は一般に可溶性と考えられているが、時には染料可溶化剤が必要である。これらの材料は一次溶媒中の染料溶解度を助長する。この材料は、一次溶媒のノズル蒸発に起因する濃度の増加に逆らって染料を溶液中に維持するのを助ける。典型的な添加量は２〜７重量％である。このタイプの成分の例には、ｎ−メチルピロリドン、２−ブチル−２−エチル−１，３−プロパンジオール（ＢＥＰＤ）、２，４−ジエチル−１，５−ペンタンジオール（ＰＤ−９）、１，８−オクタンジオール、（シス）１，２−シクロヘキサンジメタノール、２−エチル−１，３−ヘキサンジオール（ＥＨＤ）、２−メチル−２−プロピル−１，３−プロパンジオール（ＭＰＰＤ）および１，４−シクロヘキサンジメタノール（ＣＨＤＭ）などが挙げられる。
【００２６】
保湿剤も添加してよい。これらの低揮発性液体は蒸発を抑制するために用いられる。保湿剤は一次溶媒と混和性であるべきである。水性インクのために典型的な保湿剤はグリコールである。保湿剤重量％は溶媒部分の実質的な比率、典型的には５〜３０重量％であることが可能である。
【００２７】
一般に、界面活性剤をインクに添加して表面張力および湿潤性質を調節する。適した界面活性剤には、エトキシ化アセチレンジオール（例えばＡｉｒ  Ｐｒｏｄｕｃｔｓ製のＳｕｒｆｙｎｏｌｓ（登録商標）シリーズ）、エトキシ化第一アルコール（例えばＴｏｍａｈ  Ｐｒｏｄｕｃｔｓ製のＴｏｍａｄｏｌ（登録商標）シリーズ）および第二アルコール（例えばＵｎｉｏｎ  Ｃａｒｂｉｄｅ製のＴｅｒｇｉｔｏｌ（登録商標）シリーズ）、スルホスクシネート（例えばＣｙｔｅｃ製のエーロゾル（Ａｅｒｏｓｏｌ）（登録商標）シリーズ）、オルガノシリコーン（例えばＧＥ  Ｓｉｌｉｃｏｎｓ製のＳｉｌｗｅｔ（登録商標）シリーズ）およびフルオロ界面活性剤（例えばＤｕＰｏｎｔ製のＺｏｎｙｌ（登録商標）シリーズ）などがある。界面活性剤は典型的に、インクの全重量を基準にして約０．０１％〜約５％、好ましくは約０．２％〜約２％の量で用いられる。
【００２８】
ポリマーをインクに添加して耐久性を改良してもよい。ポリマーは、ビヒクルに可溶性でありうるかまたは分散されうるが（例えば「エマルションポリマー」または「ラテックス」）、また、イオン性または非イオン性でありうる。ポリマーの有用なクラスには、アクリリックス、スチレン−アクリリックス、およびポリウレタンなどがある。
【００２９】
殺生剤を用いて微生物の成長を防ぐことができる。緩衝液を用いてｐＨを維持することができる。緩衝液には、例えば、トリス（ヒドロキシメチル）−アミノメタン（「Ｔｒｉｚｍａ」または「Ｔｒｉｓ」）などがある。
【００３０】
金属イオン封鎖剤（またはキレート剤）、例えばエチレンジアミンテトラ酢酸（ＥＤＴＡ）、イミノ二酢酸（ＩＤＡ）、エチレンジアミン−ジ（ｏ−ヒドロキシフェニル酢酸）（ＥＤＤＨＡ）、ニトリロ三酢酸（ＮＴＡ）、ジヒドロキシエチルグリシン（ＤＨＥＧ）、トランス−１，２−シクロヘキサンジアミンテトラ酢酸（ＣｙＤＴＡ）、デチレントリアミン−Ｎ，Ｎ，Ｎ’，Ｎ’’，Ｎ’’−ペンタ酢酸（ＤＴＰＡ）、およびグリコールエーテルジアミン−Ｎ，Ｎ，Ｎ’，Ｎ’−テトラ酢酸（ＧＥＤＴＡ）、およびそれらの塩を含有することが、例えば、重金属不純物の有害な効果をなくすために有利である場合がある。
【００３１】
成分の比率
上述の成分を配合して、概述したように、および当業者によって一般に認識されるように所望のインク性質を達成するために様々な比率および組合せにおいてインクを作製することができる。特定の最終用途にインクを最適にするために特定の実験が必要であることがあるが、このような最適化は一般に当該技術分野の通常の技術の範囲内である。
【００３２】
インク中のビヒクルの量は、典型的には約７０重量％〜約９９．８重量％、より典型的には約８０重量％〜約９９重量％の範囲内である。着色剤は、一般に約１５重量％以下の量で存在する。旗および横断幕の用途に関して、着色剤は典型的には約３重量％〜約１２重量％の範囲内である。百分率はインクの全重量の重量％である。
【００３３】
他の成分（添加剤）は、存在する場合、一般にインクの全重量を基準にして約１５重量％未満を占める。界面活性剤は、添加されるとき、一般にインクの全重量を基準にして約０．２〜約３重量％の範囲である。ポリマーが必要に応じて添加されてもよいが、一般に、インクの全重量を基準にして約１５重量％未満である。
【００３４】
インクの性質
落下速度、液体粒子の分離長さ、液滴径および流れ安定性は、表面張力およびインクの粘度によって非常に影響を受ける。インクジェットインクは一般的に、２５℃において約２０ダイン／ｃｍ〜約７０ダイン／ｃｍの範囲の表面張力を有する。粘度は２５℃において４０ｃＰほどの高さであってもよいが、一般的にいくらかもっと低い。インクは、物理的性質が射出条件およびプリントヘッド設計に合わせて調整されている。インクは、インクジェット装置内でかなりの程度まで詰まらないように長時間のすぐれた貯蔵安定性を有するべきである。さらに、インクは、それが接触するインクジェット印刷デバイスの一部を腐蝕してはならず、それが本質的に無臭および無毒性であるべきである。
【００３５】
インクセット
「インクセット」という用語は、インクジェットプリンタを装備して噴出させるすべての個々のインクまたは他の流体を意味する。本発明のインクセットは、水性ビヒクル中にシアン染料を含むインク（第１のインク）に基づくシアン染料を含有する必要がある。ここで、前記シアン染料は、アシッドブルー１０６、アシッドブルー１５８、アシッドブルー１７５、アシッドブルー２３９、アシッドブルー２９０、アシッドブルー２９２、アシッドブルー２９４、アシッドブルー３４１およびアシッドブルー３４３ならびにそれらのいずれかの混合物からなる群から選択される。
【００３６】
インクセットの中の追加のインクは、好ましくは、前に定義されたように定義されたインク（ａ）〜（ｈ）から選択される。従って、第２のインクはインク（ａ）〜（ｈ）のいずれか１種であることが可能である。第３のインクもインク（ａ）〜（ｈ）のいずれか１種であることが可能である。ただし、このような第３のインクが、第２のインクのために選択されたものと同じインク（ａ）〜（ｈ）ではないことを条件とする。第４のインクもインク（ａ）〜（ｈ）のいずれか１種であることが可能である。ただし、このような第４のインクが、第２のインクおよび第３のインクのために選択されたものと同じインク（ａ）〜（ｈ）ではないことを条件とする。同様に、５メンバーインクセット、６メンバーインクセット、７メンバーインクセットおよび８メンバーインクセットを製作することが可能である。追加のインクは、すべてインク（ａ）〜（ｈ）から選択され、これらの追加のインクの各々は異なる。追加のインクは、いずれかの組み合わせで選択することが可能である。着色剤の好ましい量はインクの全重量の重量％として表現される。
【００３７】
本発明のシアンインクを有するインクセットを選択する時、色管理を用いてインクセットを特性決定することが可能である。色の特性決定は、着色剤空間中の種々の印刷用インク混合物と印刷されるべきテキスタイルに対する応答を規定することが可能である。一般的なインクジェット技術を用いて、インクセットにより正確に着色された画像を印刷するためにこの色表／色輪郭を用いることが可能である。
【００３８】
基材
本インクセットは、合成ポリアミド布地、シルク、ウールに限定されないが、それらを含む多くのテキスタイル基材上に印刷することが可能である。合成ポリアミド布地および特に旗素材および横断幕素材である基材を印刷するために本インクセットは特に有利である。最も一般的に、合成ポリアミド布地繊維はナイロン６繊維および／またはナイロン６，６繊維である。旗素材および横断幕素材に関しては、布地は、一般に約７０〜約２００デニールである。このような素材の商用例は、プリントのために調製されたＳｏｌａｒＭａｘ（登録商標）１８５光沢ナイロン２００デニール、ＳＧＳ−６６７／５０と、プリントのために調製されたＳｏｌａｒＭａｘ（登録商標）１８５光沢ＨＴナイロン７０デニール、ＳＧＳ−７７３／７６であり、両方はＧｌｅｎ  Ｒａｖｅｎ  Ｍｉｌｌｓ（Ｇｌｅｎ  Ｒａｖｅｎ，Ｎｏｒｔｈ  Ｃａｒｏｌｉｎａ）から市販されている。ＳｏｌａｒＭａｘ（登録商標）はＫｏｃｈ  Ｉｎｄｕｓｔｒｉｅｓの商標である。
【００３９】
布は通常、印刷の前に予備処理される。布に予備処理を行なうのは、いずれの便利な方法であってもよく、このような方法は一般に当該技術分野において公知である。１つの例は、パジング（ｐａｄｄｉｎｇ）と称される適用方法である。パジングにおいて、布が予備処理溶液中に浸漬され、次いで、含浸された布は、過剰な溶液を押し出すニップローラーに通される。布に保持された溶液の量を、ローラーによって加えられたニップ圧力によって調節することができる。他の予備処理技術には、噴霧の適用があり、そこで溶液は、布の表または表と裏に噴霧によって適用される。予備処理溶液の含浸量は好ましくは、１００グラムの布当たり約２０〜約１００グラムの溶液、より好ましくは約２５〜約７５グラムの溶液である。
【００４０】
予備処理の適用後に布はいずれかの便利な方法で乾燥される。水分の最終パーセントは、周囲温度において予備処理された布の平衡水分に（ほぼ）等しく、周囲空気の相対湿度にある程度依存して変化することができる。
【００４１】
乾燥後の布に残っている樹脂は、印刷する間にインクジェットインクのための吸収性層を提供する。適用されたインク配合量を吸収するために十分な樹脂が存在しなければならないことは理解されよう。他方、多すぎる樹脂の存在は適した浸透を妨げる場合がある。通常の最適化は、所与のプリンタおよびインクセットのための適切なコーティングレベルを示す。
【００４２】
先に記載された米国特許出願第１１／０７０７１１号明細書（２００５年３月２日出願）に加えて、他の適する前処理剤は、米国特許第６，６５６，２２８号明細書および米国特許出願公開第２００２／００８１４２１号明細書で開示された前処理剤を含む。
【００４３】
印刷方法
印刷は、布を取り扱うためおよび印刷するために備えたいかなるインクジェットプリンタによって行なわれてもよい。商用プリンタには、例えば、ＤｕｐｏｎｔのＡｒｔｉｓｔｒｉTM３３２０、３２１０および２０２０プリンタ、およびプリンタのＭｉｍａｋｉ  ＴＸシリーズなどがある。
【００４４】
布上に置かれたインクの量は、プリンタのモデルによって、所与のプリンタ内でのプリント方式（解像度）によっておよび所与の色を達成するために必要とされた所要量のパーセントによって変化することができる。これらの全ての問題点の総合的な効果は、各色について布の単位面積当たりのインクのグラム数である。１つの実施形態において、インクの所要量は好ましくは、布の１平方メートル当たり約５〜約１７グラムのインクである。所望の色を達成するために必要とされたインク密度と、予備処理においてのコーティング樹脂の吸収力との間にバランスがある。
【００４５】
印刷された布は典型的に、テキスタイル技術の公知の手順によって後処理される。好ましい後処理は、印刷された布をスチーム処理で加熱して、印刷されたインクを硬化し、スチーム処理布を洗浄することである。
【実施例】
【００４６】
インクの調製
インクを以下の表の調合物によって調製し、量はインクの全重量のインク重量パーセントである。成分を一緒に混合し、濾過した。水を脱イオン化した。着色剤は「インクジェットグレード」であり、比較的高純度であり、塩の過度な量を含有しないことを意味する。Ｓｕｒｆｙｎｏｌ（登録商標）４４０は、Ａｉｒ  Ｐｒｏｄｕｃｔｓ  Ｃｏｒｐ（Ａｌｌｅｎｔｏｗｎ，ＰＡ，ＵＳＡ）製の界面活性剤である。ＰｒｏｘｅｌTMＧＸＬは、Ａｖｅｃｉａ（Ｗｉｌｍｉｎｇｔｏｎ，ＤＥ，ＵＳＡ））製の殺生剤である。Ｔｒｉｚｍａはトリス（ヒドロキシメチル）アミノメタンである。ＰＥＧ４６００はポリエチレングリコール（４４００〜４８００平均分子量）である。必要に応じて、ｐＨを硝酸で所望の範囲（反応性染料について約６．５〜約７．５、酸染料について約５．０〜約９．５）に調節した。
【００４７】
表Ｉは本発明のシアンインクおよび比較シアンインクのための配合を記載している。表ＩＩは好ましいインクセットの他のインクを記載している。
【００４８】
【表１】
2009545665.tif 000002
【００４９】
ＡＢ−２７９入りの比較インクの耐光性を試験しなかった。ナイロン上で、比較インクは、Ｌ*ａ*ｂ*Ｃ*ｈ*；８５．２、−１６．６、−１０．３、１９．６、２１２を有していた。Ｅｐｓｏｎ３０００プリンタを用いて比較インクを印刷した。
【００５０】
【表２】
2009545665.tif 000003
【００５１】
【表３】
2009545665.tif 000004
【００５２】
プリント試験
ＤｕＰｏｎｔ（登録商標）Ａｒｔｉｓｔｒｉ（登録商標）２０２０プリンタに本発明のシアンインクを含む８種以下のインクのいずれかの組み合わせで上述したイエローインク、ネービーインク、シアンインク、ブルーインク、バイオレットインク、ブラックインク、マゼンタインク、グリーンインクおよびオレンジインクを備え付けた。プリンタに前に引用した米国特許出願第１１／０７０７１１号明細書（２００５年３月２日出願）により前処理されたＳｏｌａｒＭａｘ（登録商標）（２００デニールナイロン）布地をも備え付けた。様々なプリントを作製し、飽和蒸気（１５ｐｓｉｇ、１２０℃）にさらし、その後、最初は冷水で５分間に１回洗浄し、次に温水（６０℃）で１０分間に１回洗浄することによりプリントを後処理した。
【００５３】
後処理後、プリントが殆どまたは全くにじみなしで布地の両側で実質的に似た色密度であるようにプリントはすべて良好な色および良好な貫通を示した。
【００５４】
貫通およびにじみが染料の選択にある程度関連付けられ、すべての染料が同じ条件下で同様に良好なにじみ特性を有しているとは限らないことに留意するべきである。本明細書で指定された染料は貫通およびにじみに関しては特に有利である。
【００５５】
ＡＡＴＣＣ方法１６（ＩＳＯ  １０５−Ｂ０２）に準拠してプリントの耐光性を評価した（キセノンランプ４０時間）。結果を以下の表にまとめている。より高い番号の評点は、より良好な耐光性（より少ない退色）を意味する。旗および横断幕に関して、３の評点は最低で許容できるが、４または５の評点は好ましい。ＡＡＴＣＣ方法１０７に準拠して耐水性を評価した。
【００５６】
【表４】
2009545665.tif 000005
【００５７】
【表５】
2009545665.tif 000006
【００５８】
以上のように、８種のインクの内の７種は少なくとも３の耐光性評点を有していた。上述した他のインクと組み合わせたシアンインクは、優れた耐光性と、噴出性能、色、貫通、にじみなどを含む他の多くの必要な特性を提供する。好ましくは、旗および横断幕を印刷するために、インクセット中の各インクは少なくとも３の耐光性評点を有する。
【００５９】
インクのどの残りが最良の色域を与えるかを規定するために米国特許出願公開第２００４／０１００６４３Ａ１号明細書に記載された方法によって色域を分析した。インクのＧＲＹＫｋＮＶＢ組み合わせを評価した。この分析は、すべての２成分混合物（全部で２８）に加えて８つの主要インクの印刷を必要とする［この場合、色域評価のために含まれる８種のインクはＣＲＹＫＧＮＶＢであった］。淡いブラックは色域を拡大することを殆どしない。１つの主要インクを被覆率の１５レベルで試料採取し、２成分混合物を合計で混合物当たり９パッチのための各成分の３レベルで試料採取した。このターゲットを３回印刷し、Ｓｐｅｃｔｒｏｌｉｎｏ（Ｄ５０／２ｄｅｇ）上で読み、平均して、組み合わせた８つのフル濃度インクの色域の推定を表すＬ*ａ*ｂ*空間中の点の収集を発生させた。この収集を後で副次試料採取して、一度に１種のインクのすべての寄与を取り除いた点の収集を発生させる。これらの収集の推定色域容積を以下の表に示している。
【００６０】
【表６】
2009545665.tif 000007
【００６１】
本発明のシアンインクは、良好な色域を有するとともに耐光性であるインクセットを達成するために、前述したインクを組み合わせる際に新しい選択肢を提供する。
【国際調査報告】
2009545665.tif 000008
2009545665.tif 000009